상기 폴리 이미드 분말 을 메틸 이 소 부틸 케톤 에 용해 시켜 , 15 중량 % 의 폴리 이미드 용액 을 조제 하 였 다 . 이 폴리 이미드 용액 을 , TAC 필름 ( 두께 80 ㎛) 의 표면 에 , 슬롯 다 이 코터 로 시트 형상 으로 균일 하 게 유연 하 였 다 . 다음 으로 , 상기 필름 을 다 실형 의 공기 순환 식 건조 오븐 내 에 투입 하 고 , 80 ℃ 에서 2 분 간 , 135 ℃ 에서 5 분 간 , 150 ℃ 에서 10 분 간 으로 저온 에서 서서히 승 온 시키 면서 용제 를 증발 시켜 , 두께 3 . 7 ㎛ 의 폴리 이미드 층 과 TAC 필름 을 구비 하 는 적층 체 ( C ) 를 얻 었 다 . 상기 적층 체 ( C ) 의 굴절 률 은 , nx ＝ ny ＞ nz 의 관계 ( 부 의 1 축 성 ) 를 나타내 고 , T [ 590 ] ＝ 90 %, Re [ 590 ] ＝ 1 ㎚, Rth [ 590 ] ＝ 210 ㎚ 였 다 . 또한 , 상기 적층 체 ( C ) 의 폴리 이미드 층 부분 의 광학 특성 은 , Rth [ 590 ] ＝ 150 ㎚, Δ nxz ＝ 0 . 04 였 다 .